(57)【要約】【課題】結晶化ガラスを用い、良好な光拡散性を有する光拡散部材に関し、広範囲で平均線膨張係数を調整でき、耐熱性に優れており、高い剛性を有し寸法安定性に優れた光拡散部材、およびそれらの製造方法を提供する。【解決手段】ガラス相中に結晶を含み、厚さが０．１ｍｍの時のＣ光に対するヘイズ値が０．１％以上であることを特徴とする光拡散部材。また、ガラス原料を溶融する工程と、溶融したガラスを成形する工程と、成形したガラスを徐冷する工程と、徐冷後加熱処理をする工程とを含むことを特徴とする光拡散部材の製造方法。【選択図】なし【特許請求の範囲】
【請求項１】
ガラス相中に結晶を含み、厚さが０．１ｍｍの時のＣ光に対するヘイズ値が０．１％以上であることを特徴とする光拡散部材。
【請求項２】
ガラス相中に含まれる結晶はＳｉ、Ａｌ、Ｐ、Ｂ、Ｌｉ、Ｎａ、Ｋ、Ｃｓ、Ｍｇ、Ｃａ、Ｓｒ、Ｂａ、Ｚｎ、Ｃｕ、Ｎｉ、Ｃｏ、Ｍｏの中から選ばれる少なくとも２成分以上を含有する事を特徴とする請求項１に記載の光拡散部材。
【請求項３】
厚さが０．１ｍｍの時のＣ光に対する全光線透過率が５％以上であることを特徴とする請求項１または２に記載の光拡散部材。
【請求項４】
波長２００〜２５００ｎｍの光線反射率が１％以上であることを特徴とする請求項１から３に記載の光拡散部材。
【請求項５】
平均線膨張係数が０〜５０℃の温度範囲で＋２００×１０−７／℃以下であることを特徴とする請求項１から４に記載の光拡散部材。
【請求項６】
平均線膨張係数が０〜５０℃の温度範囲で−１００×１０−７／℃〜＋２００×１０−７／℃の範囲であることを特徴とする請求項１から５に記載の光拡散部材。
【請求項７】
平均結晶粒子径が５ｎｍ以上であることを特徴とする請求項１から６に記載の光拡散部材。
【請求項８】
平均結晶粒子径が５ｎｍ〜２０００ｎｍの範囲であることを特徴とする１から７に記載の光拡散部材。
【請求項９】
ガラス相中に含まれる結晶は質量％で、
ＳｉＯ２  ５％〜９０％、
Ｌｉ２Ｏ３  ０％〜５０％、
Ａｌ２Ｏ３  ０％〜５０％、
の各成分を含むことを特徴とする請求項１から８に記載の光拡散部材。
【請求項１０】
ガラス相中に含まれる結晶はモル％で、
ＳｉＯ２  ３％〜９５％、
Ｌｉ２Ｏ３  ０％〜９０％、
Ａｌ２Ｏ３  ０％〜５０％、
の各成分を含むことを特徴とする請求項１から８に記載の光拡散部材。
【請求項１１】
ガラス原料を溶融する工程と、溶融したガラスを成形する工程と、成形したガラスを徐冷する工程と、徐冷後加熱処理をする工程とを含むことを特徴とする光拡散部材の製造方法。
【発明の詳細な説明】
【技術分野】
【０００１】
本発明は結晶化ガラスを用い、良好な光拡散性を有する光拡散部材に関し、また広範囲で平均線膨張係数を調整でき、耐熱性に優れており、高い剛性を有し寸法安定性に優れた光拡散部材、およびそれらの製造方法に関する。
【背景技術】
【０００２】
光拡散板として使用されている材料は樹脂やガラスが知られている。これらの材料からなる光拡散板は、例えば材料自体に光拡散性を有する乳白色のポリカーボネート樹脂を用いたり、材料の表面に酸処理や砂ずり等の加工を施して光拡散性を付与したり、材料自体を基板として光拡散性を有するフィルムや乳白色膜をつける等の方法が用いられている。
【０００３】
これら従来の光拡散板は膨張係数が高いものが多く、剛性も低いため寸法安定性に問題があった。また耐熱性も低いため高温環境下では軟化してしまうと言う問題があった。樹脂からなる光拡散部材の場合には射出成形の方向によって生じる線膨張係数の異方性も寸法安定性に問題を生じる原因となっている。
【０００４】
一方で、近年種々の分野に使用される光拡散部材において、寸法安定性などの諸物性に対しての要求が厳しいものとなっている。
例えば、液晶ディスプレーやプロジェクターテレビなどの表示装置の大型化に伴い、これらに使用される拡散板に高い寸法安定性が求められるようになっている。
また、温度変化を伴う環境下で拡散光を精密に測定する場合において、測定器の光拡散部材が温度変化によって変形し、光拡散性が変化することが無いように、光拡散部材を支持する部材と膨張特性を合わせることが求められる。また、温度変化が少ない環境であっても被拡散光源がレーザー光など大きなエネルギーを持つ場合には光拡散部材の温度が高温となり変形や破損を生じたり、光拡散性が不安定なものとなってしまう。このような場合は光拡散部材が極低膨張であることが求められる場合もある。
【０００５】
前述の問題点を解決し、これらの厳しい要求を満足するためには、膨張特性に異方性がなく、負の線膨特性からほぼ膨張がゼロである極低膨張、ひいては高膨張に至るまで、使用用途や使用環境に合わせ広範囲に平均線膨張係数を調整でき、耐熱性にすぐれており、高い剛性と寸法安定性を有する必要がある。しかし、このような良好な特性を有する光拡散部材は存在しなかった。
【０００６】
特許文献１においては、良好な剛性、寸法安定性を目的として、樹脂組成物からなる光拡散板が提案されているが、Ｔｇが８０℃〜２５０℃と耐熱性が低く、線膨張係数の異方性が存在し、剛性、寸法安定性とも満足のいくものではない。
【０００７】
【特許文献１】特開２００４−１７５９６３号公報
【発明の開示】
【発明が解決しようとする課題】
【０００８】
本発明の課題は上記のような従来技術における問題点を解決し、良好な光拡散性を有しつつ、膨張特性に異方性がなく、広範囲で平均線膨張係数を調整でき、耐熱性に優れており、高い剛性を有し寸法精度に優れた光拡散部材、およびそれらの製造方法を提供することである。
【課題を解決するための手段】
【０００９】
本発明の発明者は上記課題を解決するため鋭意試験研究を行った結果、ガラス相に結晶を析出させた結晶化ガラスを用いた光拡散部材は、良好な光拡散性を有しつつも、使用される環境や目的に合わせ広範囲に平均線膨張係数を調節でき、膨張特性が等方性であり、耐熱性に優れており、剛性も高く、寸法安定性も良好であることを見いだし、本発明を完成するに至った。
【００１０】
本発明の好適な態様は以下に列挙する構成のいずれかで表わされる。
（構成１）ガラス相中に結晶を含み、厚さが０．１ｍｍの時のＣ光に対するヘイズ値が０．１％以上であることを特徴とする光拡散部材。
（構成２）ガラス相中に含まれる結晶はＳｉ、Ａｌ、Ｐ、Ｂ、Ｌｉ、Ｎａ、Ｋ、Ｃｓ、Ｍｇ、Ｃａ、Ｓｒ、Ｂａ、Ｚｎ、Ｃｕ、Ｎｉ、Ｃｏ、Ｍｏの中から選ばれる少なくとも２成分以上を含有する事を特徴とする構成１に記載の光拡散部材。
（構成３）厚さが０．１ｍｍの時のＣ光に対する全光線透過率が５％以上であることを特徴とする構成１または２に記載の光拡散部材。
（構成４）波長２００〜２５００ｎｍの光線反射率が１％以上であることを特徴とする構成１から３に記載の光拡散部材。
（構成５）平均線膨張係数が０〜５０℃の温度範囲で＋２００×１０−７／℃以下であることを特徴とする構成１から４に記載の光拡散部材。
（構成６）平均線膨張係数が０〜５０℃の温度範囲で−１００×１０−７／℃〜＋２００×１０−７／℃の範囲であることを特徴とする構成１から５に記載の光拡散部材。
（構成７）平均結晶粒子径が５ｎｍ以上であることを特徴とする構成１から６に記載の光拡散部材。
（構成８）平均結晶粒子径が５ｎｍ〜２０００ｎｍの範囲であることを特徴とする構成１から７に記載の光拡散部材。
（構成９）ガラス相中に含まれる結晶は質量％で、
ＳｉＯ２  ５％〜９０％、
Ｌｉ２Ｏ３  ０％〜５０％、
Ａｌ２Ｏ３  ０％〜５０％、
の各成分を含むことを特徴とする構成１から８に記載の光拡散部材。
（構成１０）ガラス相中に含まれる結晶はモル％で、
ＳｉＯ２  ３％〜９５％、
Ｌｉ２Ｏ３  ０％〜９０％、
Ａｌ２Ｏ３  ０％〜５０％、
の各成分を含むことを特徴とする構成１から８に記載の光拡散部材。
（構成１１）ガラス原料を溶融する工程と、溶融したガラスを成形する工程と、成形したガラスを徐冷する工程と、徐冷後加熱処理をする工程とを含むことを特徴とする光拡散部材の製造方法。
【００１１】
本発明の光拡散部材の態様の一つにおいては、ガラスを再加熱し、ガラス相に結晶を析出させたものであることが重要である。本発明はガラス相に微細な結晶を析出させることにより高い剛性と耐熱性を実現している。また、本発明は析出した結晶が主要な光拡散因子となることにより、光拡散性を実現している。ガラスを再加熱することによる結晶の析出は部材に一様に分布するため、良好な光拡散性能を実現でき、拡散光の均一性も良好である。さらに、本発明の光拡散部材はガラス相に結晶を析出させたものであるので、樹脂組成物からなる光拡散部材の様な線膨張係数の異方性は存在しないか、もしくは無視できる程に微小である。
【００１２】
本発明の光拡散部材が良好な光拡散性を有するためにはガラス相中に含まれる結晶の平均結晶粒子径は５ｎｍ以上であることが好ましく、５ｎｍ〜２０００ｎｍの範囲であると広範囲に光拡散性能を調整できるためより好ましい。最も好ましくは１００ｎｍ〜１０００ｎｍの範囲である。
【００１３】
さらに析出させる結晶を適宜選択し、部材全体の質量に対して析出する結晶の割合を調整することにより、光拡散部材の平均線膨張係数やヘイズ値、全光線透過率、光線反射率等を広範囲に調節することが可能となる。
【００１４】
本発明の光拡散部材のヘイズ値は、良好な拡散性を得る為に、厚さが０．１ｍｍの時のＣ光に対して、０．１％以上であることが好ましく、１％以上であることがより好ましく、５％以上であることが最も好ましい。
【００１５】
ここでヘイズ値とは、材料の光拡散性を定量化したものであり、その値が高い（大きい）程光拡散性が良好なものであると言うことができる。
本発明で表されるヘイズ値とは以下の方法により測定されたものを言う。
すなわち、具体的には、２０×２０×０．１ｍｍの板状の試料を用意し、その両面を光学研磨する。光学研磨が良好になされているかどうかは、研磨面に砂目が観察されないことにより容易に確認することができる。研磨された試料を洗浄した後、ヘイズメーター（「HGM-2DP」スガ試験機株式会社製）を用いて測定する。
【００１６】
なお、Ｃ光とは、国際照明委員会（ＣＩＥ）が規定した標準光Ｃである。これは色温度が６７４０°Ｋであり、一定の規定で点灯したガス入りタングステン電球に規定のフィルターをかけることにより得られる。この光の性質は青空の光を含む昼光に相当する。
【００１７】
光拡散部材を透過する光を拡散させる目的で使用する場合には、光の透過率は高いことが光量の損失が少なくなるため好ましい。従って、本発明の光拡散部材の態様の一つにおいては、厚さが０．１ｍｍの時のＣ光に対する全光線透過率が５％以上であることが好ましく、７％以上であることがより好ましく、１０％以上であることが最も好ましい。
本発明で表わされる全光線透過率とは、ＪＩＳ Ｋ ７３６１−１に示される方法で評価されるものであり、具体的には波長３８０〜７７０ｎｍでの平均透過率を示す。
【００１８】
本発明の光拡散部材は反射した光を拡散させる目的で使用することも可能である。この場合には反射率が高いことが光量の損失が少なくなるため好ましい。従って、本発明の光拡散部材の態様の一つにおいては、波長２００〜２５００ｎｍの光線反射率が１％以上であることが好ましく、２％以上であることがより好ましく、３％以上であることが最も好ましい。
本発明で表わされる光線反射率とは波長２００〜２５００ｎｍの範囲で測定した各波長の反射率の平均値を意味する。
【００１９】
本発明の光拡散部材の平均線膨張係数は使用環境や使用目的に合わせて広い範囲で調整できることが好ましい。このため、平均線膨張係数が０〜５０℃の温度範囲で＋２００×１０−７／℃以下であることが好ましく、−１００×１０−７／℃〜＋２００×１０−７／℃の範囲であることがより好ましい。この範囲内であれば金属、セラミック、結晶化ガラス、ガラス、樹脂等の材料と平均線膨張係数を合わせることが可能である。
また、０〜５０℃の温度範囲で−５×１０−７／℃〜＋５×１０−７／℃の極低膨張の範囲を有していると、光拡散部材自身が高い寸法安定性を持つため最も好ましい。
【００２０】
本発明の光拡散部材の態様の一つにおいては、ガラス相中に含まれる結晶は、Ｓｉ、Ａｌ、Ｐ、Ｂ、Ｌｉ、Ｎａ、Ｋ、Ｃｓ、Ｍｇ、Ｃａ、Ｓｒ、Ｂａ、Ｚｎ、Ｃｕ、Ｎｉ、Ｃｏ、Ｍｏの中から選ばれる少なくとも２成分以上を含有する事が好ましい。
ガラス相中に含まれる結晶がこれらの各成分から選ばれる少なくとも２成分以上を含有することによって、平均線膨張係数やヘイズ値、全光線透過率、光線反射率などを広範囲に調整するための結晶の種類をほぼカバーすることができ、所望の結晶の種類や割合を様々に変化させることが可能となる。
【００２１】
本発明の光拡散部材の態様の一つにおいては、ガラス相中に含まれる結晶は質量％で、
ＳｉＯ２  ５〜９０％、Ａｌ２Ｏ３  ０〜５０％、Ｌｉ２Ｏ  ０〜５０％、の各成分を含むことが好ましい。
この範囲内であれは、平均線膨張係数を広範囲に調整するための主要な結晶の種類をカバーすることが可能となる。
【００２２】
本発明の光拡散部材の態様の一つにおいては、ガラス相中に含まれる結晶はモル％で、
ＳｉＯ２  ３〜９５％、Ａｌ２Ｏ３  ０〜９０％、Ｌｉ２Ｏ  ０〜５０％、の各成分を含むことが好ましい。
上述と同様、この範囲内であれは、平均線膨張係数を広範囲に調整するための主要な結晶の種類をカバーすることが可能となる。
【００２３】
結晶中に上記の各成分を含有させるには、溶融するガラス原料中にこれらの成分を含ませるようにしておき、ガラスを再加熱する際の加熱条件（結晶化条件）を適宜調節すればよい。
【００２４】
β−ユークリプタイト、および／またはβ−ユークリプタイト固溶体、および／またはβ−石英、および／またはβ−石英固溶体をガラス相中に含ませる場合には、０〜５０℃の温度範囲の平均線膨張係数を−１００×１０−７／℃〜＋５０×１０−７／℃の範囲で調節することができる。
【００２５】
β−石英および／またはβ−石英固溶体、および／またはβ−スポジューメン（β−Ｌｉ２Ｏ・Ａｌ２Ｏ３・ＳｉＯ２）および／またはβ−スポジューメン固溶体（β−Ｌｉ２Ｏ・Ａｌ２Ｏ３・ＳｉＯ２固溶体）をガラス相中に含ませる場合には、０〜５０℃の温度範囲の平均線膨張係数を−１０×１０−７／℃〜＋１０×１０−７／℃の範囲で調節することができる。
【００２６】
特に光拡散部材の平均線膨張係数が０〜５０℃の温度範囲で−５×１０−７／℃〜＋５×１０−７／℃である極低膨張特性を実現するためには、ガラス相中にβ−石英および／またはβ−石英固溶体を含み、ガラス相中の結晶が質量％で、ＳｉＯ２５０〜６２％、Ｐ２Ｏ５５〜１０％、Ａｌ２Ｏ３２２〜２６％、Ｌｉ２Ｏ３〜５％、ＴｉＯ２１〜４％、ＺｒＯ２１〜４％の各成分を含有することが好ましい。
【００２７】
α−石英（α−ＳｉＯ２）、および／またはα−石英固溶体（α−ＳｉＯ２固溶体）、および／またはα−クリストバライト（α−ＳｉＯ２）、および／またはα−クリストバライト固溶体（α−ＳｉＯ２固溶体）をガラス相中に含ませる場合には、０〜５０℃の温度範囲の平均線膨張係数を＋５０×１０−７／℃〜＋２００×１０−７／℃の範囲で調節することができる。
【００２８】
その他、ガラス相中に含ませる結晶の種類を選択することによって、光拡散部材の平均線膨張係数や結晶の平均結晶粒子径を様々に調節することができる。
【００２９】
二珪酸リチウム（Ｌｉ２Ｏ・２ＳｉＯ２）、および／または
α−石英（α−ＳｉＯ２）、および／または
α−石英固溶体（α−ＳｉＯ２固溶体）、および／または
α−クリストバライト（α−ＳｉＯ２）、および／または
α−クリストバライト固溶体（α−ＳｉＯ２固溶体）
をガラス相中に含ませると、−５０〜＋７０℃における平均線膨張係数は＋６５×１０−７／℃〜＋１３０×１０−７／℃の範囲内、平均結晶粒子径は０．０１〜１．００μｍの範囲内とすることができる。
【００３０】
上記の結晶を含ませるにはガラス原料が酸化物基準の質量百分率で、
ＳｉＯ２ ７０ 〜７９％、
Ｌｉ２Ｏ ５ 〜１２％、
Ｋ２Ｏ ０ 〜 ４％、
ＭｇＯ ０ 〜 ２％未満、
ＺｎＯ ０ 〜 ２％未満、
Ｐ２Ｏ５ １．５〜 ３％、
ＺｒＯ２ １．５〜 ７％、
Ａｌ２Ｏ３ ３ 〜 ９％、
Ｓｂ２Ｏ３＋Ａｓ２Ｏ３ ０ 〜 ２％、
の範囲の各成分を含有することが好ましい。
【００３１】
α−石英（α−ＳｉＯ２）、および／または
α−石英固溶体（α−ＳｉＯ２固溶体）、
をガラス相中に含ませると、−５０〜＋７０℃における平均線膨張係数は＋６０×１０−７／℃〜＋１３０×１０−７／℃の範囲内、平均結晶粒子径は１．００μｍ以下とすることができる。
【００３２】
上記の結晶を含ませるにはガラス原料が酸化物基準の質量百分率で、
ＳｉＯ２  ７０  〜７７％、
Ｌｉ２Ｏ  ５  〜  ９％未満、
Ｋ２Ｏ  ２  〜  ５％、
ＭｇＯ＋ＺｎＯ＋ＳｒＯ＋ＢａＯ  １  〜  ２％、
Ｙ２Ｏ３＋ＷＯ３＋Ｌａ２Ｏ３＋Ｂｉ２Ｏ３  １  〜  ３％、
Ｐ２Ｏ５  １．０〜  ２．５％、
ＺｒＯ２  ２．０〜  ７％、
Ａｌ２Ｏ３  ５  〜１０％、
Ｎａ２Ｏ  ０  〜  １％、
Ｓｂ２Ｏ３＋Ａｓ２Ｏ３  ０  〜  ２％、
の範囲の各成分を含有することが好ましい。
【００３３】
コージェライト（Ｍｇ２Ａｌ４Ｓｉ５Ｏ１８）、および／または
コージェライト固溶体（Ｍｇ２Ａｌ４Ｓｉ５Ｏ１８固溶体）、および／または
スピネル、および／または
スピネル固溶体、および／または
エンスタタイト（ＭｇＳｉＯ３）、および／または
エンスタタイト固溶体（ＭｇＳｉＯ３固溶体）、および／または
β−石英（β−ＳｉＯ２）、および／または
β−石英固溶体（β−ＳｉＯ２固溶体）、および／または
チタン酸マグネシウム（ＭｇＴｉ２Ｏ５）、および／または
チタン酸マグネシウム固溶体（ＭｇＴｉ２Ｏ５固溶体）
をガラス相中に含ませると、−５０〜＋７０℃における平均線膨張係数は＋３０×１０−７／℃〜＋６５×１０−７／℃の範囲内とすることができる。
【００３４】
上記の結晶を含ませるにはガラス原料が酸化物基準の質量百分率で、
ＳｉＯ２ ４０ 〜６０％、
ＭｇＯ １０ 〜１８％、
Ａｌ２Ｏ３ １０ 〜２０％未満、
Ｐ２Ｏ５ ０ 〜 ４％、
Ｂ２Ｏ３ ０ 〜 ４％、
ＣａＯ ０．５〜 ４％、
ＳｒＯ ０ 〜 ２％、
ＢａＯ ０ 〜 ５％、
ＺｒＯ２ ０ 〜 ５％、
ＴｉＯ２ ２．５〜１２％、
Ｂｉ２Ｏ３ ０ 〜 ６％、
Ｓｂ２Ｏ３ ０ 〜 １％、
Ａｓ２Ｏ３ ０ 〜 １％、
Ｆｅ２Ｏ３ ０ 〜 ２％、
の範囲の各成分を含有することが好ましい。
【００３５】
エンスタタイト（ＭｇＳｉＯ３）、および／または
エンスタタイト固溶体（ＭｇＳｉＯ３固溶体）、および／または
チタン酸マグネシウム（ＭｇＴｉ２Ｏ５）、および／または
チタン酸マグネシウム固溶体（ＭｇＴｉ２Ｏ５固溶体）、および／または
スピネル、および／または
スピネル固溶体、
をガラス相中に含ませると、−５０〜＋７０℃における平均線膨張係数は＋４０×１０−７／℃〜＋６０×１０−７／℃の範囲内、平均結晶粒子径は０．０５μｍ〜０．３０μｍの範囲内とすることができる。
【００３６】
上記の結晶を含ませるにはガラス原料が酸化物基準の質量百分率で、
ＳｉＯ２  ４０〜６０％、
ＭｇＯ  １０〜２０％、
Ａｌ２Ｏ３  １０〜２０％未満、
ＣａＯ  ０．５〜４％、
ＳｒＯ  ０．５〜４％、
ＢａＯ  ０〜５％、
ＺｒＯ２  ０〜５％、
ＴｉＯ２  ８％を越え１２％まで、
Ｂｉ２Ｏ３  ０〜６％、
Ｓｂ２Ｏ３  ０〜１％、
Ａｓ２Ｏ３  ０〜１％、
の範囲の各成分を含有することが好ましい。
【００３７】
β−石英（β−ＳｉＯ２）、および／または
β−石英固溶体（β−ＳｉＯ２固溶体）、および／または
エンスタタイト（ＭｇＳｉＯ３）、および／または
エンスタタイト固溶体（ＭｇＳｉＯ３固溶体）および／または
フォルステライト、および／または
フォルステライト固溶体
をガラス相中に含ませると平均結晶粒子径は０．０５μｍ〜０．３０μｍの範囲内とすることができる。
【００３８】
上記の結晶を含ませるにはガラス原料が酸化物基準の質量百分率で、
ＳｉＯ２  ４０  〜６０％、
ＭｇＯ  １０  〜２０％、
Ａｌ２Ｏ３  １０  〜２０％未満、
Ｐ２Ｏ５  ０．５〜  ２．５％、
Ｂ２Ｏ３  １  〜  ４％、
Ｌｉ２Ｏ  ０．５〜  ４％、
ＣａＯ  ０．５〜  ４％、
ＺｒＯ２  ０．５〜  ５％、
ＴｉＯ２  ２．５〜  ８％、
Ｓｂ２Ｏ３  ０．０１〜０．５％、
Ａｓ２Ｏ３  ０  〜  ０．５％、
ＳｎＯ２  ０  〜  ５％、
ＭｏＯ３  ０  〜  ３％、
ＣｅＯ  ０  〜  ５％、
Ｆｅ２Ｏ３  ０  〜  ５％、
の範囲の各成分を含有することが好ましい。
【００３９】
β−石英（β−ＳｉＯ２）、および／または
β−石英固溶体（β−ＳｉＯ２固溶体）、および／または
β−スポジューメン（β−Ｌｉ２Ｏ・Ａｌ２Ｏ３・ＳｉＯ２）、および／または
β−スポジューメン固溶体（β−Ｌｉ２Ｏ・Ａｌ２Ｏ３・ＳｉＯ２固溶体）、および／または
β−ユークリプタイト（β−Ｌｉ２Ｏ・Ａｌ２Ｏ３・２ＳｉＯ２、但しＬｉ２Ｏの一部はＭｇＯおよび／またはＺｎＯとの置換可能）、および／または
β−ユークリプタイト固溶体（β−Ｌｉ２Ｏ・Ａｌ２Ｏ３・２ＳｉＯ２固溶体、但しＬｉ２Ｏの一部はＭｇＯおよび／またはＺｎＯとの置換可能）および／または
をガラス相中に含ませると、−５０〜＋６００℃における平均線膨張係数は−１０×１０−７／℃〜＋３５×１０−７／℃の範囲内、平均結晶粒子径は５ｎｍ〜０．１０μｍの範囲内とすることができる。
【００４０】
上記の結晶を含ませるにはガラス原料が酸化物基準の質量百分率で、
ＳｉＯ２  ５０〜６５％、
Ｐ２Ｏ５  ０〜１０％、
Ａｌ２Ｏ３  ２２〜３０％、
Ｌｉ２Ｏ  １．５〜  ５％、
ＭｇＯ  ０．５〜２％、
ＺｎＯ  ０．２〜１５％、
ＣａＯ  ０．３〜４％、
ＢａＯ  ０．５〜５％、
ＴｉＯ２  １〜４％、
ＺｒＯ２  １〜５％、
Ｎｂ２Ｏ５    ０〜５％、
Ｌａ２Ｏ３    ０〜５％、
Ｙ２Ｏ３   ０〜５％、
Ａｓ２Ｏ３＋Ｓｂ２Ｏ３ ０〜４％、
の範囲の各成分を含有しながらも、ＰｂＯ、Ｎａ２Ｏ、Ｋ２Ｏを実質的に含まないことが好ましい。
【００４１】
スピネル型結晶（好ましくはガーナイト（ＺｎＡｌ２Ｏ４））および／または
スピネル型結晶の固溶体（好ましくはガーナイト固溶体（ＺｎＡｌ２Ｏ４固溶体））
をガラス相中に含ませると、−５０〜＋６００℃における平均線膨張係数は＋３５×１０−７／℃〜＋６５×１０−７／℃の範囲内とすることができる。
【００４２】
上記の結晶を含ませるにはガラス原料が酸化物基準の質量百分率で、
ＳｉＯ２ ３０〜６５％、
Ａｌ２Ｏ３ ５〜３５％、
ＺｎＯ ５〜３５％、
ＭｇＯ １〜２０％、
ＴｉＯ２ １〜１５％、
ＣａＯ＋ＳｒＯ＋ＢａＯ＋Ｂ２Ｏ３＋Ｌａ２Ｏ３＋Ｙ２Ｏ３＋Ｇｄ２Ｏ３＋Ｔａ２Ｏ５＋Ｎｂ２Ｏ５＋ＷＯ３＋Ｂｉ２Ｏ３ ０．５〜２０％、
但し、Ｂ２Ｏ３ ０〜１０％、
Ｔａ２Ｏ５＋Ｎｂ２Ｏ５＋ＷＯ３＋Ｂｉ２Ｏ３ ０〜１０％、
ＺｒＯ２ ０〜２％未満、
Ｐ２Ｏ５ ０〜５％、
ＳｎＯ２ ０〜２％、
但し、ＺｒＯ２＋Ｐ２Ｏ５＋ＳｎＯ２ ０〜７％、
Ａｓ２Ｏ３＋Ｓｂ２Ｏ３ ０〜４％、
の範囲の各成分を含有することが好ましい。
【００４３】
β−ユークリプタイト、および／または、
β−ユークリプタイト固溶体、および／または、
β−石英（β−ＳｉＯ2）および／または、
β−石英固溶体（β−ＳｉＯ2固溶体）および／または、
をガラス相中に含ませると、−４０℃〜＋８０℃における平均線膨張係数は−２５×１０−７／℃〜−１５×１０−７／℃の範囲内、ヤング率は６０ＧＰａ以上とすることができる。
【００４４】
上記の結晶を含ませるにはガラス原料が酸化物基準の質量百分率で、
ＳｉＯ2  ４０〜５９％、
Ａｌ2Ｏ3  １０〜３０％、
Ｌｉ2Ｏ  １〜５．４％、
を含有し、且つＳｉＯ2／（Ａｌ2Ｏ3＋Ｌｉ2Ｏ）≧１．５、
ＺｎＯ  ３〜１０％、
ＢａＯ＋ＳｒＯ  ０．５〜６％、
ＴｉＯ2＋ＺｒＯ2  １．０〜５．０％、
Ｂ2Ｏ3  ０〜５％、
ＢａＯ  ０〜４％、
ＳｒＯ  ０〜４％、
ＣａＯ  ０〜２％、
ＺｒＯ2  ０．５〜３％、
ＴｉＯ2  ０．５〜３％、
ＨｆＯ2  ０〜３％、
Ａｓ2Ｏ3＋Ｓｂ2Ｏ3  ０〜２％、
の範囲の各成分を含有しつつも、Ｐ2Ｏ5含有量が４質量％未満であり、ＭｇＯ、ＰｂＯ、Ｎａ2ＯおよびＫ2Ｏを実質的に含有しないことが好ましい。
【００４５】
Ｌｉ１＋ｘ＋ｙＡｌｘＴｉ２−ｘＳｉｙＰ３−ｙ（０≦ｘ≦１、０≦ｙ≦１）で表わされる結晶をガラス相中に含ませると１００℃〜３００℃における平均線膨張係数は＋６０×１０−７／℃〜＋３００×１０−７／℃の範囲内平均結晶粒子径は０．１μｍ〜２μｍの範囲内とすることができる。
【００４６】
上記の結晶を含ませるにはガラス原料が酸化物基準のｍｏｌ％で
Ｌｉ２Ｏ  １２〜１８％、
Ａｌ２Ｏ３+Ｇａ２Ｏ３  ５〜１０％、
ＴｉＯ２+ＧｅＯ２  ３５〜４５％、
ＳｉＯ２  １〜１０％、
Ｐ２Ｏ５  ３０〜４０％、
の範囲の各成分を含有することが好ましい。
【００４７】
その他、ガラス相中に含ませることができる結晶はα―トリジマイト、ぺタライト、Ａｌ２ＴｉＯ５、コージェライト系スピネル型結晶、フォルステライト、ウォラストナイト、ディオプサイト、ネフェリン、クリノエンスタタイト、アノーサイト、セルシアン、ゲーレナイト、フェルスパー、ウィレマイト、ムライト、コランダム、ランキナイト、ラルナイト、およびこれらの固溶体等である。
【００４８】
本発明の光拡散部材はガラス相中に含まれる結晶により高い剛性を実現することが可能であり、ヤング率は７０ＧＰａ〜１６０ＧＰａの範囲とすることができる。
高い寸法安定性のためには６０ＧＰａ以上とすることが好ましく、７０ＧＰａ以上とすることがより好ましく、８０ＧＰａ以上とすることが最も好ましい。
【００４９】
本発明の光拡散部材は高い耐熱性を有する。本発明の光拡散部材が軟化せず、室温状態とほぼ同等の形状、強度等を保つ温度の上限はおおよそ４００℃〜１０００℃の間となる。
【００５０】
本発明の光拡散部材は、ガラス原料を溶解し、熱間成形又は冷間加工を行った後に徐冷し、その後第１の熱処理を行いガラス相中に結晶核を形成し、続いて第２の熱処理によって結晶化することにより製造される。さらに第２の熱処理後室温まで冷却された後、再度第３の熱処理を施し再度結晶化させてもよい。
このとき、ガラス原料の溶解温度は１０００℃〜１８００℃の範囲が好ましく、１１００℃〜１７００℃の範囲がより好ましく、１２００℃〜１６００℃の範囲が最も好ましい。
第１の熱処理の温度は４００℃〜９００℃の範囲が好ましく、４５０℃〜８５０℃の範囲がより好ましく、５００℃〜８００℃の範囲が最も好ましい。この時の加熱時間は０．１〜１００時間が好ましく、1〜１００時間がより好ましい。
第２の熱処理の温度は５５０℃〜１２００℃の範囲が好ましく、６００℃〜１１５０℃の範囲がより好ましく、６５０℃〜１１００℃の範囲が最も好ましい。この時の加熱時間は０．１〜１００時間が好ましく、1〜１００時間がより好ましい。
第３の熱処理の温度は５５０℃〜１２５０℃の範囲が好ましく、６００℃〜１２００℃の範囲がより好ましく、６５０℃〜１１５０℃の範囲が最も好ましい。この時の加熱時間は０．１〜１００時間が好ましく、０．５〜１００時間がより好ましい。
【００５１】
本発明の光拡散部材は、その表面がフレネルレンズ形状やシリンドリカルレンズ形状等の表面形状を有するものであってもよく、またかかる形状を別途他の材料によって積層した積層板とすることも可能である。本発明の光拡散部材は、直接フレネルレンズ形状やシリンドリカルレンズ形状を付与する場合、これらの形状の金型に溶融ガラスをキャストして成型することができる。
【００５２】
また、本発明に係る光拡散部材は、光源からの光の反射を防止するため各種の光反射防止膜等各種成膜をすることができる。
前記成膜は蒸着（物理蒸着、化学蒸着等）、メッキ（電気メッキ、無電解メッキ、溶融メッキ等）、塗装、コーティング、印刷等の手段で表層上に新たな層を形成させることを言う。表面に金属層又は金属酸化物層を積層する方法としては、例えば、物理蒸着法、化学蒸着法、溶射法及びメッキ法が挙げられる。物理蒸着法としては、真空蒸着法、スパッタリング及びイオンプレーティングなどが適用でき、化学蒸着（ＣＶＤ）法としては、熱ＣＶＤ法、プラズマＣＶＤ法及び光ＣＶＤ法等が適用できる。また、溶射法としては、大気圧プラズマ溶射法及び減圧プラズマ溶射法等が適用できる。メッキ法としては、無電解メッキ（化学メッキ）法、溶融メッキ及び電気メッキ法等が挙げられ、電気メッキ法においてはレーザーメッキ法を用いることができる。
【発明の効果】
【００５３】
本発明の光拡散部材はガラス相中に均一に分散した結晶によって、拡散光の均一性が高く、すぐれた光拡散性を有する。
本発明によって、良好な光拡散性を有し、また、広範囲で平均線膨張係数を調整でき、耐熱性に優れており、高い剛性を有し寸法安定性に優れた光拡散部材、およびそれらの製造方法を提供することができる。
【発明を実施するための最良の形態】
【００５４】
本発明の好適な態様について説明する。なお、本発明はこれらの態様に限定するものではない。
【実施例】
【００５５】
本発明の実施例を表１に表わす。
表１の組成のガラス原料を１３００〜１６００℃で溶融し、１００ｍｍ角の大きさに成形、徐冷した後６００〜８００℃で５〜１００時間核形成、６５０〜９００℃で１〜１００時間結晶化した後、研削、研磨して板状体の光拡散部材を得た。個々の実施例の結晶化条件の詳細については表１に示す。
得られた光拡散部材の主結晶相、０℃〜５０℃における平均線膨張係数、主結晶相の平均結晶粒子径、厚さが０．１ｍｍの時のＣ光に対する全光線透過率、波長２００〜２５００ｎｍの光線反射率、ヤング率、厚さが０．１ｍｍの時のＣ光に対するヘイズ値をそれぞれ表１に記載した。
【００５６】
【表１】
2006208985.tif 000002
【産業上の利用可能性】
【００５７】
本発明の光拡散部材は表示装置の光拡散板、各種測定装置の光拡散板、電灯カバー、メーター、看板、画像読取装置、車輌用屋根材、船舶用屋根材、住宅用屋根材及び太陽電池カバー等に好適である。